"第1基材及び第2基材、並びに、第1基材と第2基材との間に、第1基材側から、順次、設けられた、半導体層、第1集電体、電解質層、触媒層、及び、第2集電体、を備え、第1基材と第2基材とは外縁部において封止されており、第1集電体は、多数の貫通孔が設けられた導電材料から成り、リード部材本体部及びリード部材延在部から構成され、導電材料片から成り、生成した電力を出力するためのリード部材を更に備えており、第1集電体の外縁部にリード部材本体部が取り付けられており、リード部材延在部は光電変換装置の外側に突出している光電変換装置。第1集電体は、第1集電体本体部、及び、第1集電体本体部から延在する第1集電体延在部から構成されており、リード部材本体部は第1集電体延在部に取り付けられている請求項1に記載の光電変換装置。リード部材本体部は、第1集電体延在部の上面、及び、第1集電体延在部の下面に取り付けられている請求項1又は請求項2に記載の光電変換装置。第1集電体の平面形状は矩形であり、第1の方向に沿って延びる第1の辺及び第3の辺、並びに、第1の方向と直交する第2の方向に沿って延びる第2の辺及び第4の辺を有し、第1集電体延在部は第1の辺に沿って位置する請求項1乃至請求項3のいずれか1項に記載の光電変換装置。第1集電体の第2の辺及び第4の辺は被覆層で被覆されている請求項4に記載の光電変換装置。被覆層は、更に、第1集電体延在部及びリード部材本体部を被覆している請求項5に記載の光電変換装置。第1基材と第2基材とが封止されている部分において、第1基材と第1集電体との間、及び、第2基材と第1集電体との間には接着剤層が配されている請求項1乃至請求項6のいずれか1項に記載の光電変換装置。第2集電体は、多数の貫通孔が設けられた導電材料から成り、第2リード部材本体部及び第2リード部材延在部から構成され、導電材料片から成り、生成した電力を出力するための第2リード部材を更に備えており、第2集電体の外縁部に第2リード部材本体部が取り付けられており、第2リード部材延在部は光電変換装置の外側に突出している請求項1乃至請求項7のいずれか1項に記載の光電変換装置。第2集電体の平面形状は矩形であり、第1の方向に沿って延びる第1の辺及び第3の辺、並びに、第1の方向と直交する第2の方向に沿って延びる第2の辺及び第4の辺を有し、第2集電体延在部は第3の辺に沿って位置する請求項8に記載の光電変換装置。第1リード部材の射影像は、第2リード部材の射影像と重ならない請求項8又は請求項9に記載の光電変換装置。第1リード部材延在部及び第2リード部材延在部は、光電変換装置の同じ辺から外側に突出している請求項10に記載の光電変換装置。第1基材と第2基材とが封止されている部分において、第1基材と第2集電体との間、及び、第2基材と第2集電体との間には接着剤層が配されている請求項8乃至請求項11のいずれか1項に記載の光電変換装置。第1基材にはヒートシール層が設けられている請求項1乃至請求項12のいずれか1項に記載の光電変換装置。少なくとも第1基材にはヒートシール層が設けられており、第1基材及び第2基材は連続して設けられており、第1基材には、半導体層に光を入射させるための窓部が設けられており、窓部は、透明なプラスチックフィルム又はプラスチックシートによって閉鎖されている請求項1乃至請求項11のいずれか1項に記載の光電変換装置。電解質層は、電解質組成物が含浸された絶縁層から成る請求項1乃至請求項14のいずれか1項に光電変換装置。絶縁層は織布又は不織布から成る請求項15に記載の光電変換装置。絶縁層は、酸化チタン層、酸化ジルコニウム層、酸化シリコン及び酸化アルミニウムから成る群から選択された少なくとも1種類の材料から構成されている請求項15に記載の光電変換装置。第1基材及び第2基材、並びに、第1基材と第2基材との間に、第1基材側から、順次、設けられた、半導体層、第1集電体、電解質層、触媒層、及び、第2集電体、を備え、第1基材と第2基材とは外縁部において封止されており、第2集電体は、多数の貫通孔が設けられた導電材料から成り、リード部材本体部及びリード部材延在部から構成され、導電材料片から成り、生成した電力を出力するためのリード部材を更に備えており、第2集電体の外縁部にリード部材本体部が取り付けられており、リード部材延在部は光電変換装置の外側に突出している光電変換装置。第1基材及び第2基材、並びに、第1基材と第2基材との間に、第1基材側から、順次、設けられた、半導体層、第1集電体、電解質層、触媒層、及び、第2集電体、を備え、リード部材本体部及びリード部材延在部から構成され、導電材料片から成り、生成した電力を出力するためのリード部材を更に備えており、第1集電体は、多数の貫通孔が設けられた導電材料から成り、第1集電体の外縁部にリード部材本体部が取り付けられた光電変換装置集合体を得る一方、ヒートシール層を備えた第1基材、及び、第2基材を、第1基材の一辺と第2基材の一辺とにおいて接合しておき、光電変換装置集合体が間に挟まれ、且つ、リード部材延在部が外側に突出するように、第1基材と第2基材とを折り畳み、第1基材と第2基材との外縁部をヒートシール層によって封止する光電変換装置の製造方法。第1基材及び第2基材、並びに、第1基材と第2基材との間に、第1基材側から、順次、設けられた、半導体層、第1集電体、電解質層、触媒層、及び、第2集電体、を備え、リード部材本体部及びリード部材延在部から構成され、導電材料片から成り、生成した電力を出力するためのリード部材を更に備えており、第1集電体は、多数の貫通孔が設けられた導電材料から成り、第1集電体の外縁部にリード部材本体部が取り付けられた光電変換装置集合体を得る一方、ヒートシール層を備えた第1基材、及び、第2基材であって、第1基材及び第2基材は連続して設けられており、第1基材には半導体層に光を入射させるための窓部が設けられており、窓部は透明なプラスチックフィルム又はプラスチックシートによって閉鎖されているところの第1基材及び第2基材を準備し、光電変換装置集合体が間に挟まれ、リード部材延在部が外側に突出し、且つ、窓部の下方に半導体層が位置するように、第1基材と第2基材とを折り畳み、第1基材と第2基材との外縁部をヒートシール層によって封止する光電変換装置の製造方法。これらの特許公開公報において、半導体層多孔質半導体層あるいは半導体電極に接する電極は、多数の深い貫通孔が形成された導電性金属層から構成され特開2009-245750、あるいは又、金属線状体61や金属網状体71から構成されている特開2005-196982。尚、これらの特許公開公報に開示された半導体層に接する電極を、便宜上、メッシュ状電極と呼ぶ。ところで、メッシュ状電極をそのまま色素増感太陽電池の外部に引き出したのでは、外部回路への接続が屡々困難となる。然るに、メッシュ状電極から電力を色素増感太陽電池の外部に引き出す最適な手段について、これらの特許公開公報には言及されていない。従って、本開示の目的は、半導体層に接するメッシュ状の電極から電力を外部に適切に引き出し得る構成、構造を有する光電変換装置及びその製造方法を提供することにある。上記の目的を達成するための本開示の第1の態様に係る光電変換装置は、第1基材及び第2基材、並びに、第1基材と第2基材との間に、第1基材側から、順次、設けられた、半導体層、第1集電体、電解質層、触媒層、及び、第2集電体、を備え、第1基材と第2基材とは外縁部において封止されており、第1集電体は、多数の貫通孔が設けられた導電材料から成り、リード部材本体部以下、便宜上、第1リード部材本体部と呼ぶ及びリード部材延在部以下、便宜上、第1リード部材延在部と呼ぶから構成され、導電材料片から成り、生成した電力を出力するためのリード部材以下、便宜上、第1リード部材と呼ぶを更に備えており、第1集電体の外縁部にリード部材本体部第1リード部材本体部が取り付けられており、リード部材延在部第1リード部材延在部は光電変換装置の外側に突出している。上記の目的を達成するための本開示の第2の態様に係る光電変換装置は、第1基材及び第2基材、並びに、第1基材と第2基材との間に、第1基材側から、順次、設けられた、半導体層、第1集電体、電解質層、触媒層、及び、第2集電体、を備え、第1基材と第2基材とは外縁部において封止されており、第2集電体は、多数の貫通孔が設けられた導電材料から成り、リード部材本体部以下、便宜上、第2リード部材本体部と呼ぶ及びリード部材延在部以下、便宜上、第2リード部材延在部と呼ぶから構成され、導電材料片から成り、生成した電力を出力するためのリード部材以下、便宜上、第2リード部材と呼ぶを更に備えており、第2集電体の外縁部にリード部材本体部第2リード部材本体部が取り付けられており、リード部材延在部第2リード部材延在部は光電変換装置の外側に突出している。上記の目的を達成するための本開示の第1の態様に係る光電変換装置の製造方法は、第1基材及び第2基材、並びに、第1基材と第2基材との間に、第1基材側から、順次、設けられた、半導体層、第1集電体、電解質層、触媒層、及び、第2集電体、を備え、リード部材本体部第1リード部材本体部及びリード部材延在部第1リード部材延在部から構成され、導電材料片から成り、生成した電力を出力するためのリード部材第1リード部材を更に備えており、第1集電体は、多数の貫通孔が設けられた導電材料から成り、第1集電体の外縁部にリード部材本体部第1リード部材本体部が取り付けられた光電変換装置集合体を得る一方、ヒートシール層を備えた第1基材、及び、第2基材を、第1基材の一辺と第2基材の一辺とにおいて接合しておき、光電変換装置集合が間に挟まれ、且つ、リード部材延在部第1リード部材延在部が外側に突出するように、第1基材と第2基材とを折り畳み、第1基材と第2基材との外縁部をヒートシール層によって封止する。上記の目的を達成するための本開示の第2の態様に係る光電変換装置の製造方法は、第1基材及び第2基材、並びに、第1基材と第2基材との間に、第1基材側から、順次、設けられた、半導体層、第1集電体、電解質層、触媒層、及び、第2集電体、を備え、リード部材本体部第1リード部材本体部及びリード部材延在部第1リード部材延在部から構成され、導電材料片から成り、生成した電力を出力するためのリード部材第1リード部材を更に備えており、第1集電体は、多数の貫通孔が設けられた導電材料から成り、第1集電体の外縁部にリード部材本体部第1リード部材本体部が取り付けられた光電変換装置集合体を得る一方、ヒートシール層を備えた第1基材、及び、第2基材であって、第1基材及び第2基材は連続して設けられており、第1基材には半導体層に光を入射させるための窓部が設けられており、窓部は透明なプラスチックフィルム又はプラスチックシートによって閉鎖されているところの第1基材及び第2基材を準備し、光電変換装置集合体が間に挟まれ、リード部材延在部第1リード部材延在部が外側に突出し、且つ、窓部の下方に半導体層が位置するように、第1基材と第2基材とを折り畳み、第1基材と第2基材との外縁部をヒートシール層によって封止する。本開示の第1の態様に係る光電変換装置において、第1集電体は多数の貫通孔が設けられた導電材料から成り、第1リード部材は導電材料片から成り、第1集電体の外縁部に第1リード部材本体部が取り付けられており、第1リード部材延在部が光電変換装置の外側に突出しているので、半導体層に接するメッシュ状の第1集電体から第1リード部材の一部を外部に適切に、且つ、確実に出すことができ、光電変換装置に高い信頼性を付与することができる。しかも、透明導電層を用いる必要が無く、第1集電体の低抵抗化が可能である。本開示の第1の態様あるいは第2の態様に係る光電変換装置の製造方法にあっては、本開示の第1の態様に係る光電変換装置の奏する効果に加えて、第1基材と第2基材とを予め一体化しておき、あるいは又、連続状に作製しておき、光電変換装置集合体が間に挟まれ、且つ、リード部材延在部第1リード部材延在部が外側に突出するように、第1基材と第2基材とを折り畳み、第1基材と第2基材との外縁部をヒートシール層によって封止するので、簡素なプロセスにて光電変換装置を製造することができる。また、本開示の第2の態様に係る光電変換装置において、第2集電体は多数の貫通孔が設けられた導電材料から成り、第2リード部材は導電材料片から成り、第2集電体の外縁部に第2リード部材本体部が取り付けられており、第2リード部材延在部が光電変換装置の外側に突出しているので、メッシュ状の第2集電体から第2リード部材の一部を外部に適切に、且つ、確実に出すことができ、光電変換装置に高い信頼性を付与することができる。以下、図面を参照して、実施例に基づき本開示を説明するが、本開示は実施例に限定されるものではなく、実施例における種々の数値や材料は例示である。尚、説明は、以下の順序で行う。1.本開示の第1の態様及び第2の態様に係る光電変換装置、並びに、本開示の第1の態様及び第2の態様に係る光電変換装置の製造方法、全般に関する説明2.実施例1本開示の第1の態様及び第2の態様に係る光電変換装置3.実施例2実施例1の変形4.実施例3実施例1~実施例2の変形5.実施例4実施例1~実施例3の変形6.実施例5実施例1~実施例4の変形7.実施例6本開示の第1の態様に係る光電変換装置の製造方法8.実施例7本開示の第2の態様に係る光電変換装置の製造方法9.実施例8実施例1~実施例7における光電変換装置の変形10.実施例9実施例1~実施例7における光電変換装置の変形11.実施例10実施例1~実施例7における光電変換装置の変形12.実施例11実施例1~実施例7における光電変換装置の変形13.実施例12実施例1~実施例7における光電変換装置の変形14.実施例13実施例1~実施例7における光電変換装置の変形15.実施例14実施例1~実施例7における光電変換装置の変形、その他[本開示の第1の態様及び第2の態様に係る光電変換装置、並びに、本開示の第1の態様及び第2の態様に係る光電変換装置の製造方法、全般に関する説明]本開示の第1の態様に係る光電変換装置において、第1集電体は、第1集電体本体部、及び、第1集電体本体部から延在する第1集電体延在部から構成されており、リード部材本体部第1リード部材本体部は、第1集電体延在部に取り付けられている形態とすることができる。一方、本開示の第2の態様に係る光電変換装置において、また、上記の好ましい形態を含む本開示の第1の態様に係る光電変換装置、本開示の第1の態様あるいは第2の態様に係る光電変換装置の製造方法において、第2集電体は、第2集電体本体部、及び、第2集電体本体部から延在する第2集電体延在部から構成されており、本開示の第2の態様に係る光電変換装置におけるリード部材本体部本開示の第1の態様に係る光電変換装置、本開示の第1の態様あるいは第2の態様に係る光電変換装置における第2リード部材本体部は、第2集電体延在部に取り付けられている形態とすることができる。上記の好ましい形態を含む本開示の第1の態様に係る光電変換装置、本開示の第1の態様あるいは第2の態様に係る光電変換装置の製造方法において、リード部材本体部第1リード部材本体部は、第1集電体延在部の上面、及び、第1集電体延在部の下面に取り付けられている形態とすることができ、これによって、第1集電体延在部へのリード部材本体部第1リード部材本体部の取付けを一層確実に行うことができるし、接触抵抗の低減を図ることができる。一方、本開示の第2の態様に係る光電変換装置、また、上記の好ましい形態を含む本開示の第1の態様に係る光電変換装置、本開示の第1の態様あるいは第2の態様に係る光電変換装置の製造方法において、第2の態様に係る光電変換装置におけるリード部材本体部本開示の第1の態様に係る光電変換装置、本開示の第1の態様あるいは第2の態様に係る光電変換装置における第2リード部材本体部は、第2集電体延在部の上面、及び、第2集電体延在部の下面に取り付けられている形態とすることができ、これによって、第2集電体延在部へのリード部材本体部第2リード部材本体部の取付けを一層確実に行うことができるし、接触抵抗の低減を図ることができる。また、上記の好ましい形態を含む本開示の第1の態様に係る光電変換装置、本開示の第1の態様あるいは第2の態様に係る光電変換装置の製造方法において、第1集電体の平面形状は矩形であり、第1の方向に沿って延びる第1の辺及び第3の辺、並びに、第1の方向と直交する第2の方向に沿って延びる第2の辺及び第4の辺を有し、第1集電体延在部は第1の辺に沿って位置する構成とすることができる。そして、更には、第1集電体の第2の辺及び第4の辺は被覆層で被覆されている構成とすることができ、これによって、第1集電体と第2集電体との間における短絡発生を確実に防止することができる。そして、更には、被覆層は、更に、第1集電体延在部及びリード部材本体部第1リード部材本体部を被覆している構成とすることができ、これによって、漏れ電流の発生、第1集電体と第2集電体との間における短絡発生を確実に防止することができ、光電変換装置の信頼性を一層向上させることができる。また、場合によっては、被覆層の厚さを制御することで、第1集電体と触媒層との間の距離の制御を行うことができる。更には、以上に説明した好ましい構成において、第1集電体の第2の辺と第3の辺の交わる部分及び第4の辺と第3の辺の交わる部分は面取りされている構成とすることができ、これによっても、第1集電体と第2集電体との間における短絡発生を確実に防止することができ、光電変換装置の信頼性を一層向上させることができる。ここで、被覆層を構成する材料として、紫外線硬化型樹脂、熱硬化型樹脂、熱可塑性樹脂、熱融着樹脂等を挙げることができ、より具体的には、例えば、熱融着樹脂として、ポリオフィン系接着性樹脂例えば、三菱化学株式会社製のモディック[登録商標]、アイオノマー系接着性樹脂例えば、三井デュポンポリケミカル株式会社のハイミラン[登録商標]といったヒートシール性樹脂を挙げることができるし、紫外線硬化型樹脂や熱硬化型樹脂として、シリコーン系樹脂、アクリル系樹脂、ウレタン系樹脂、エポキシ系樹脂の液状材料を用いることができる。そして、被覆層は、ヒートシール性樹脂を用いる場合には、所望の形状に成形したものをヒートシールするといった方法に基づき、また、液状材料を用いる場合には、ディスペンサーで所定の位置に塗布した後、紫外線や熱により硬化させるといった方法に基づき形成することができる。以上に説明した好ましい形態、構成を含む本開示の第1の態様に係る光電変換装置、本開示の第1の態様あるいは第2の態様に係る光電変換装置の製造方法にあっては、第1基材と第2基材とが封止されている部分において、第1基材とリード部材第1リード部材との間、及び、第2基材とリード部材第1リード部材との間には接着剤層が配されている構成とすることができ、これによって、光電変換装置の信頼性を一層向上させることができる。ここで、接着剤を構成する材料として、ポリオフィン系接着性樹脂例えば、三菱化学株式会社製のモディック[登録商標]、アイオノマー系接着性樹脂例えば、三井デュポンポリケミカル株式会社のハイミラン[登録商標]を挙げることができる。更には、以上に説明した好ましい形態、構成を含む本開示の第1の態様に係る光電変換装置、本開示の第1の態様あるいは第2の態様に係る光電変換装置の製造方法において、第2集電体は、多数の貫通孔が設けられた導電材料から成り;第2リード部材本体部及び第2リード部材延在部から構成され、導電材料片から成り、生成した電力を出力するための第2リード部材を更に備えており;第2集電体の外縁部に第2リード部材本体部が取り付けられており;第2リード部材延在部は光電変換装置の外側に突出している形態とすることができる。そして、このような形態にあっては、また、以上に説明した好ましい形態、構成を含む本開示の第2の態様に係る光電変換装置にあっては、第2集電体の平面形状は矩形であり、第1の方向に沿って延びる第1の辺及び第3の辺、並びに、第1の方向と直交する第2の方向に沿って延びる第2の辺及び第4の辺を有し;第2集電体延在部は第3の辺に沿って位置する形態とすることができる。そして、このような形態にあっては、第1リード部材の射影像は、第2リード部材の射影像と重ならない形態とすることができ、この場合、第1リード部材延在部及び第2リード部材延在部は、光電変換装置の同じ辺から外側に突出している形態とすることができるし、更には、これらの形態にあっては、第2集電体の第2の辺及び第4の辺は被覆層で被覆されている形態とすることができ、これによって、漏れ電流の発生、第1集電体と第2集電体との間における短絡発生を確実に防止することができる。そして、更には、被覆層は、更に、第2集電体延在部及びリード部材本体部第2リード部材本体部を被覆している形態することができ、これによって、光電変換装置の信頼性を一層向上させることができる。更には、以上に説明した好ましい形態にあっては、第2集電体の第2の辺と第1の辺の交わる部分及び第4の辺と第1の辺の交わる部分は面取りされている形態することができ、これによっても、第1集電体と第2集電体との間における短絡発生を確実に防止することができ、光電変換装置の信頼性を一層向上させることができる。更には、これらの形態にあっては、第1基材と第2基材とが封止されている部分において、第1基材とリード部材第2リード部材との間、及び、第2基材とリード部材第2リード部材との間には接着剤層が配されている形態とすることができる。ここで、被覆層や接着剤層を構成する材料は、上述したとおりである。更には、以上に説明した好ましい形態、構成を含む本開示の第1の態様あるいは第2の態様に係る光電変換装置において、第1基材にはヒートシール層が設けられている形態とすることができる。場合によっては、第2基材にもヒートシール層が設けられていてもよい。そして、このような形態を含む、以上に説明した好ましい形態、構成を含む本開示の第1の態様あるいは第2の態様に係る光電変換装置において、第2基材は金属箔ラミネート材料から成る構成とすることができる。あるいは又、以上に説明した好ましい形態、構成を含む本開示の第1の態様あるいは第2の態様に係る光電変換装置において、少なくとも第1基材にはヒートシール層が設けられており即ち、第1基材にはヒートシール層が設けられており、あるいは又、第1基材及び第2基材にはヒートシール層が設けられており;第1基材及び第2基材は連続して設けられており;第1基材には、半導体層に光を入射させるための窓部が設けられており;窓部は、透明なプラスチックフィルム又はプラスチックシート以下、窓部閉鎖部材と呼ぶ場合があるによって閉鎖されている構成とすることができる。金属箔ラミネート材料を用いることで、高いガスバリア性を実現することができる。また、ヒートシール層を有することで、第1基材と第2基材とをそれらの外縁部において封止するための封止材料を、別途、設ける必要が無くなり、簡素な構造の基材を得ることができる。尚、ヒートシール層は第1集電体側に設けられている。窓部閉鎖部材の水蒸気透過度は、1×102g/m2/day以下、好ましくは1×104g/m2/day以下であることが望ましく、具体的には、OPETやONY等のプラスチックフィルムにシリカ蒸着した透明なフィルム透明シリカ蒸着フィルム。例えば、三菱樹脂株式会社製のテックバリア[登録商標]、三菱樹脂株式会社製のX-BARRIERを例示することができる。上述したとおり、第1基材にヒートシール層を設けることで、ヒートシール層を介して半導体層を第1基材に接着させることができ、半導体層と第1基材との間に隙間が生じることが無くなり、半導体層と第1基材との間に電解質組成物が侵入することを防止できるし、入射光のロス発生、入射光の不所望の吸収発生を防止することができる。更には、以上に説明した好ましい形態、構成を含む本開示の第1の態様あるいは第2の態様に係る光電変換装置、本開示の第1の態様あるいは第2の態様に係る光電変換装置の製造方法において、電解質層は電解質組成物から成る形態とすることもできるし、電解質層は電解質組成物が含浸された絶縁層から成る形態とすることもできる。後者のように電解質層を電解質組成物が含浸された絶縁層から構成することで、多数の貫通孔が設けられた導電材料から成る第1集電体と、第2集電体との間で短絡が発生することを確実に防止することができる。そして、この場合、絶縁層は織布又は不織布から成り、あるいは又、絶縁層は、酸化チタン層、酸化ジルコニウム層、酸化シリコンシリカ及び酸化アルミニウムから成る群から選択された少なくとも1種類の材料例えば、金属酸化物材料層から構成されている形態とすることができる。ここで、織布又は不織布を構成する材料として、合成繊維、より具体的には、ポリエチレン、ポリプロピレン、ポリエステル、ポリテトラフルオロエチレン、ポリイミド、ポリフェニレンスルフィド、ポリビニルアルコール、アラミド、ナイロン、ビニロン、ポリオレフィン、レーヨン、低密度ポリエチレン、エチレン酢酸ビニル、共重合ポリアミド、共重合ポリエステル等や、天然繊維のコットン、セルロース、ガラス繊維、合成ゴムを繊維状にしたもの等を例示することができる。尚、絶縁層は、織布又は不織布と金属酸化物材料層との積層構造とすることもできる。絶縁層が要求される基本的性能として、含浸された電解質組成物の移動を妨げないことが挙げられ、絶縁層を織布又は不織布から構成する場合、含浸された電解質組成物の移動は妨げられないし、金属酸化物材料層を、上述したとおり、隣接する空孔が貫通連通している多孔質材料である酸化チタン等から構成すれば、やはり、含浸された電解質組成物の移動は妨げられない。第1集電体と触媒層との間を絶縁層だけで占めてもよいし、第1集電体と絶縁層との間に空間を配してもよいし、絶縁層と触媒層との間に空間を配してもよい。空間を配する場合、必要に応じてスペーサを配してもよい。以上に説明した好ましい形態、構成を含む本開示の第1の態様に係る光電変換装置、本開示の第1の態様あるいは第2の態様に係る光電変換装置の製造方法において、第1集電体は多数の貫通孔が設けられた導電材料から成るが、係る導電材料として、金属若しくは合金から作製された金網状材料、織布状材料、不織布状材料、焼結体材料、多孔質状材料、発泡体材料、箔状材料、シート状材料、フィルム状材料を例示することができる。貫通孔は、第1集電体の形態に依るが、導電材料から第1集電体を作製するときに形成され例えば、金網状材料、織布状材料、不織布状材料、焼結体材料、多孔質状材料、発泡体材料、箔状材料、シート状材料、フィルム状材料の場合、あるいは又、導電材料から第1集電体を作製した後に、例えば、エッチング法やレーザ加工法等によって形成される箔状材料、シート状材料、フィルム状材料の場合。貫通孔の大きさ、貫通孔の形成ピッチは、本質的に任意であるが、半導体層で生成した電子が第1集電体まで到達するといった条件を満足する必要があり、具体的には、貫通孔の大きさとして、1×104m以下、好ましくは4×105m以下、より好ましくは2×105m以下、より一層好ましくは1×105m以下を例示することができる。貫通孔の形状も本質的に任意である。第1集電体を構成する金属や合金として、具体的には、チタン、酸化チタン、ニオブ、モリブデン、ニッケル、タンタル、タングステン、アルミニウム、銅、これらの合金、化合物、ステンレス鋼等を挙げることができる。第1集電体をアルミニウム、銅、これらの合金、化合物、ステンレス鋼等から構成する場合、所望に応じて、腐食防止、漏れ電流の発生防止のために、導電材料の表面に導電性を有する酸化物例えば、酸化チタン、酸化亜鉛、酸化スズ、酸化インジウムスズ、フッ素をドープした酸化スズや、チタンTi、ニオブNb、モリブデンMo、ニッケルNi、タンタルTa、タングステンWから成る表面処理層を形成してもよい。表面処理層は、例えば、スパッタリング法やイオンプレーティング法等を含む各種の物理的気相成長法PVD法、各種の化学的気相成長法CVD法、ゾル-ゲル法等によって形成することができる。表面処理層の厚さとして、0.1μm乃至0.4μmを例示することができる。第1集電体を多数の貫通孔が設けられた導電材料から構成することで、電解質層を構成する電解質組成物の半導体層への移動が妨げられることがない。尚、第1集電体延在部には表面処理層を設けなくともよく、これによって、第1集電体延在部と第1リード部材本体部との間の接触抵抗の低減を図ることができる。以上に説明した好ましい形態、構成を含む本開示の第2の態様に係る光電変換装置における第2集電体も、基本的に、同様の構成、構造とすることができる。本開示の第1の態様に係る光電変換装置、本開示の第1の態様あるいは第2の態様に係る光電変換装置の製造方法において、第2集電体を多数の貫通孔が設けられた導電材料から構成する場合、第2集電体の構成、構造として、第1集電体において説明した構成、構造を挙げることができるが、これに限定するものではなく、導電材料層から成る構成とすることもできる。第2集電体を導電材料層から構成する場合、導電性物質であれば任意の材料から構成することができる。具体的には、導電材料層を構成する材料として、ステンレス鋼、チタンTi、ニオブNb、クロムCr、モリブデンMo、白金Pt、金Au、銀Ag、パラジウムPd、ルテニウムRu、イリジウムIr、銅Cu、アルミニウムAl、カーボンブラック等のカーボンC、導電性ポリマー等を挙げることができる。導電材料層は、例えば、櫛歯状にパターニングされていてもよいし、何らパターニングされていなくともよい。導電材料層は、真空蒸着法やスパッタリング法といったPVD法や、印刷法等によって触媒層あるいは第2基材上に形成することができるし、予め、シート状に賦形された材料を用いることもできる。第1リード部材や第2リード部材を構成する導電材料片を構成する材料として、電解質層を構成する電解質組成物に対する耐腐食性を有する材料を選択することが好ましく、例えば、チタンTi、モリブデンMo、ニオブNb、タングステンW、タンタルTa、これらの合金、ステンレス鋼、ハステロイ[登録商標]を挙げることができる。また、第1リード部材本体部や第2リード部材本体部を第1集電体延在部や第2集電体延在部に取り付ける方法として、抵抗溶接法や超音波溶接法といった各種の溶接法、半田付け法、導電性接着剤や導電性ペーストを用いる方法、テープ止めによる方法、封止剤を用いる方法、ロウ付け法、プレスによる圧着法といった方法を挙げることができる。第1リード部材や第2リード部材の平面形状として、長方形あるいは帯状形状を例示することができる。導電材料片から成る第1リード部材延在部や第2リード部材延在部は外部回路に接続される。以上に説明した好ましい形態、構成を含む本開示の第1の態様あるいは第2の態様に係る光電変換装置、本開示の第1の態様あるいは第2の態様に係る光電変換装置の製造方法以下、これらを総称して、単に、本開示と呼ぶ場合があるにおいて、電解質層は電解質組成物から構成される。例えば、電解質組成物を電解液から構成する場合、電解液として、リチウムイオン等の陽イオンやヨウ素イオン等の陰イオンを含む種々の電解液を挙げることができる。電解質組成物中に、酸化型構造及び還元型構造を可逆的にとり得るような酸化還元対を存在させることが好ましく、このような酸化還元対として、例えば、ヨウ素-ヨウ素化合物;臭素-臭素化合物;キノン-ヒドロキノン;フェロシアン酸塩-フェリシアン酸塩、フェロセン-フェリシニウムイオン等の金属錯体;ポリ硫化ナトリウム、アルキルチオール-アルキルジスルフィド等のイオウ化合物;ビオロゲン色素等を挙げることができる。あるいは又、電解質組成物は、ヨウ素I2と金属ヨウ化物あるいは有機ヨウ化物との組み合わせ、臭素Br2と金属臭化物あるいは有機臭化物との組み合わせの他、フェロシアン酸塩/フェリシアン酸塩やフェロセン/フェリシニウムイオン等の金属錯体、ポリ硫化ナトリウム、アルキルチオール/アルキルジスルフィド等のイオウ化合物、ビオロゲン色素、ヒドロキノン/キノン等を用いることができる。上記金属化合物のカチオンとして、Li、Na、K、Mg、Ca、Cs等、上記有機化合物のカチオンとして、テトラアルキルアンモニウム類、ピリジニウム類、イミダゾリウム類等の4級アンモニウム化合物が好ましいが、これらに限定されるものではなく、また、これらを2種類以上混合して用いることもできる。これらの中でも、I2と、LiIやNaI、イミダゾリウムヨーダイド等の4級アンモニウム化合物とを組み合わせた電解質組成物が好ましい。電解質組成物における塩の濃度は、溶媒に対して0.05モル乃至5モルが好ましく、更に好ましくは0.2モル乃至3モルである。I2やBr2の濃度は0.0005モル乃至1モルが好ましく、更に好ましくは0.001モル乃至0.3モルである。また、開放端電圧Vocを向上させる目的で、4-tert-ブチルピリジンに代表されるアミン系化合物から成る添加剤を加えてもよい。尚、電解液以外にも、後述するように、ゲル電解質、固体電解質、溶融塩ゲル電解質から電解質組成物を構成することもできる。電解質組成物電解液を構成する溶媒として、水、アルコール類、エーテル類、エステル類、炭酸エステル類、ラクトン類、カルボン酸エステル類、リン酸トリエステル類、複素環化合物類、ニトリル類、ケトン類、アミド類、ニトロメタン、ハロゲン化炭化水素、ジメチルスルホキシド、スルフォラン、N-メチルピロリドン、1,3-ジメチルイミダゾリジノン、3-メチルオキサゾリジノン、炭化水素等を挙げることができるが、これらに限定されるものではなく、また、これらを2種類以上混合して用いることもできる。更に、溶媒として、テトラアルキル系、ピリジニウム系、イミダゾリウム類の4級アンモニウム化合物の溶液を用いることも可能である。電解質層の構成、構造、形態にも依るが、電解質組成物の液漏れや揮発を低減する目的で、電解質組成物にゲル化剤、ポリマー、架橋モノマー等を溶解させたり、無機セラミック粒子を分散させた、ゲル状電解質組成物を用いることもできる。尚、この場合、電解質層は、ゲル状電解質組成物の単層構成、あるいは、絶縁層とゲル状電解質組成物の多層構成となる。ゲルマトリクスと電解質組成物との比率は、電解質組成物が多ければイオン導電率は高くなるが機械的強度が低下し、逆に、電解質組成物が少なすぎると、機械的強度は高いがイオン導電率が低下するため、電解質組成物は、ゲル状電解質組成物の50重量乃至99重量であることが好ましく、80重量乃至97重量であることがより好ましい。また、電解質組成物と可塑剤とをポリマーに溶解させ、可塑剤を揮発、除去することで、全固体型の光電変換装置を実現することも可能である。電解質組成物を電解液から構成する場合、半導体層と触媒層との間へ電解液を注入する。電解液の注入方法にも特に制限はないが、外縁部外周部が予め封止され、注入口を開けられた光電変換装置の内部に減圧下で注入を行う方法が好ましい。この場合、注入口に電解液を数滴垂らし、毛細管現象により注入する方法が簡便である。また、必要に応じて減圧若しくは加熱下で注入を行うこともできる。完全に電解液が注入された後、注入口に残った電解液を除去し、注入口を封止する。この封止方法にも特に制限はなく、必要であればガラス基板やプラスチック基板を封止剤で貼り付けて封止することができる。また、この方法以外にも、液晶パネルの液晶滴下注入ODF;OneDropFilling法のように、電解液を滴下して減圧下で貼り合わせて封止することもできる。あるいは又、三辺の外縁部外周部が予め封止され、残りの一辺が開けられた状態にある光電変換装置の内部に電解液の注入を行い、その後、減圧下、残りの一辺を封止する方法を採用することもできる。尚、ポリマー等を用いたゲル状電解質組成物や全固体型の電解質組成物の場合、例えば、触媒層に対向する第1集電体の面の上あるいは上方で、あるいは又、第1集電体に対向する触媒層の面の上あるいは上方で、電解質組成物と可塑剤とを含むポリマー溶液をキャスト法により成膜した後、揮発、除去する。そして、可塑剤を完全に除去した後、上述した方法と同様の方法に基づき封止を行えばよい。この封止は、真空シーラー等を用いて、不活性ガス雰囲気下、若しくは、減圧中で行うことが好ましい。封止を行った後、電解質組成物を絶縁層や半導体層へ十分に含浸させるため、必要に応じて加熱、加圧の操作を行ってもよい。あるいは又、例えば、ディスペンサーを用いる方法や、インクジェット印刷法等を含む印刷法にて行うこともできる。尚、以上に説明した各種の方法は、例えば、第1基材、第2基材を構成する材料に依存して、適宜、選択すればよい。本開示の第1の態様あるいは第2の態様に係る光電変換装置において、光が入射する第1基材は、可視光領域で透明な材料から構成されていればよく、外部から侵入する水分やガスの遮断性、耐溶剤性、耐候性等に優れている材料から構成することが好ましい。具体的には、第1基材を構成する材料として、ガラス基板、石英基板、サファイア基板の透明無機基板、ポリエチレンテレフタレートPETやポリエチレンナフタレートPEN等のポリエステル樹脂;ポリカーボネートPC樹脂;ポリエーテルスルホンPES樹脂;ポリスチレン、ポリエチレン、ポリプロピレン等のポリオレフィン樹脂;ポリフェニレンサルファイド樹脂;ポリフッ化ビニリデン樹脂;テトラアセチルセルロース樹脂;ブロム化フェノキシ樹脂;アラミド樹脂;ポリイミド類樹脂;ポリスチレン樹脂;ポリアリレート樹脂;ポリスルフォン樹脂;アクリル樹脂;エポキシ樹脂;フッ素樹脂;シリコーン樹脂;ジアセテート樹脂;トリアセテート樹脂;ポリ塩化ビニル樹脂;環状ポリオレフィン樹脂等の透明プラスチック基板やフィルムを挙げることができる。ガラス基板として、例えば、ソーダガラス基板、耐熱ガラス基板、石英ガラス基板を挙げることができる。第1基材の光入射側の表面に反射防止膜や、紫外線吸収層、汚染防止層、ハードコート層等を形成してもよいし、第1基材の表面に、アルミニウム、シリカ及びアルミナから成る群より選ばれた少なくとも1種以上のガスバリア性材料から成るガスバリア層を形成してもよい。また、本開示の第1の態様あるいは第2の態様に係る光電変換装置において、第2基材を構成する材料も、第1基材を構成する材料として挙げた材料から、適宜、選択すればよい。第1基材と第2基材を構成する材料は、同じ材料であってもよいし、異なる材料であってもよい。あるいは又、第2基材対向基板として、不透明なプラスチックシート又はプラスチックフィルム、あるいは、不透明な金属膜が形成されたガラス基板、セラミックス基板、石英基板、プラスチックシート又はプラスチックフィルム等を挙げることができる。あるいは又、酸素透過度が100cc/m2/day/atm以下、水蒸気透過度が100g/m2/day以下のガスバリア性フィルムを用いることもでき、具体的には、例えば、アルミニウム、シリカ及びアルミナから成る群より選ばれた少なくとも1種以上のガスバリア性材料から成るガスバリア層が積層されたガスバリア性フィルム等を用いることもできる。第2基材として、Ni、Cr、Fe、Nb、Ta、W、Co及びZrから成る群より選ばれた少なくとも1種以上の元素を含む金属又は合金例えば、ステンレス鋼から成る基板や箔を用いる場合には、第2基材が第2集電体を兼ねる形態とすることもできる。尚、酸素透過度は、JISK7126-2:2006プラスチック-フィルム及びシート-ガス透過度試験方法-第2部:等圧法に基づき求めることができるし、水蒸気透過度は、JISK7129:2008プラスチック-フィルム及びシート-水蒸気透過度の求め方機器測定法に基づき求めることができる。本開示の第1の態様あるいは第2の態様に係る光電変換装置において、第1基材と第2基材とをそれらの外縁部において封止するための封止材料は、電解質組成物の漏洩や揮発を防止し、外部から不純物が内部へ進入することを防ぐ。封止材料として、電解質層を構成する電解質組成物に対する耐性を有する樹脂を使用することが好ましく、例えば、熱融着フィルム、熱硬化型樹脂、紫外線硬化型樹脂等を使用することができ、より具体的には、エポキシ樹脂、ポリイソブチレン樹脂、ウレタン樹脂、シリコーン樹脂、ポリオレフィン樹脂、アクリル系接着剤、EVAエチレンビニルアセテート、アイオノマー樹脂、セラミック、ガラスフリット、二軸延伸したポリプロピレンCPPフィルムやポリエチレンPEフィルムといった各種熱融着フィルム等を用いることができる。また、ヒートシール層を構成する材料として、二軸延伸したポリプロピレンCPPフィルム、ポリエチレンPEフィルム、エチレンビニルアルコール共重合体、ポリオフィン系接着性樹脂例えば、三菱化学株式会社製のモディック[登録商標]、アイオノマー樹脂例えば、三井デュポンポリケミカル株式会社のハイミラン[登録商標]を挙げることができるし、更には、金属箔ラミネート材料を構成する材料の内、金属箔として、アルミニウムAl、チタン、銅等を挙げることができる。場合によっては、金属箔の表面に絶縁膜を形成してもよい。具体的には、例えば、金属箔としてアルミニウムAlを用いる場合、表面をアルマイト処理することで、絶縁膜を形成してもよい。尚、本開示の第2の態様に係る光電変換装置の製造方法にあっては、第1基材及び第2基材を金属箔ラミネート材料から構成してもよい。窓部を閉鎖する透明なプラスチックフィルム又はプラスチックシート窓部閉鎖部材を構成する材料として、ポリエチレン、ポリプロピレン、シクロオレフィンポリマー等のポリオレフィン樹脂や、ポリエチレンテレフタレート等のポリエステル樹脂といった透明フィルムを挙げることができるし、また、これらのプラスチックフィルム又はプラスチックシート上にガスバリア性を高めるバリア層が形成されたものであることがより望ましい。窓部を窓部閉鎖部材で閉鎖するためには、ヒートシール層で窓部閉鎖部材を第1基材に接着すればよいし、窓部閉鎖部材が熱融着性を有している場合には、窓部閉鎖部材を加熱することで第1基材に接着することができる。本開示において、半導体層を構成する材料として、一般に光電変換材料に使用される材料を挙げることができる。そして、半導体層を色素増感半導体から構成する場合、半導体層は、典型的には、色素増感色素を担持した半導体微粒子から成る。半導体微粒子を構成する材料として、シリコンSiに代表される半導体材料の他、各種の化合物半導体材料、ペロブスカイト構造を有する化合物等を挙げることができる。これらの半導体は、光励起下で伝導帯電子がキャリアとなり、アノード電流を与えるn型半導体であることが好ましい。これらの半導体として、具体的には、酸化チタンTiO2、酸化亜鉛ZnO、酸化タングステンWO3、酸化ニオブNb2O5、チタン酸ストロンチウムSrTiO3、チタン酸カルシウムCaTiO3、チタン酸バリウムBaTiO3、酸化錫SnO2、酸化ジルコニウムZrO2、酸化インジウムIn3O3、酸化ランタンLa2O3、酸化タリウムTa2O5、酸化イットリウムY2O3、酸化ホスホニウムHo2O3、酸化ビスマスBi2O、酸化セリウムCeO2、酸化マグネシウムMgO、酸化アルミニウムAl2O3、CdS、ZnS、PbS、Bi2S3等の半導体化合物や酸化物半導体を挙げることができ、これらの中でも、アナターゼ型のTiO2が特に好ましい。但し、半導体はこれらに限定されるものではなく、また、これらを2種類以上混合して用いることもできる。半導体微粒子は、粒子状、針状、チューブ状、鱗片状、球状、棒状等、必要に応じて様々な形状、形態を取ることが可能である。半導体微粒子の粒径に特に制限はなく、一次粒子の平均粒径で1×109m乃至2×107mが好ましく、特に好ましくは5×109m乃至1×107mである。また、このような平均粒径の半導体微粒子に大きな平均粒径の半導体微粒子を混合し、平均粒径の大きな半導体微粒子によって入射光を散乱させ、量子収率を増加させることも可能である。この場合、平均粒径の大きな半導体微粒子の平均粒径は2×108m乃至5×107mであることが好ましい。半導体層を、半導体微粒子の粒径が異なる半導体層を複数層、積層した多層構造とすることもできるし、粒径が異なる半導体微粒子の混合割合が異なる半導体層を複数層、積層した多層構造とすることもできる。半導体微粒子から成る半導体層色素増感半導体層の形成方法に特に制限はないが、物性、利便性、製造コスト等を考慮した場合、半導体層の前駆体である所謂グリーンシートを作製し、グリーンシートを第1集電体に載置し、第1集電体に押し込み、グリーンシートと第1集電体との密着性を高めた後、粒子同士を電子的にコンタクトさせ、且つ、膜強度の向上や第1集電体との密着性を向上させるために、焼成するといった方法で形成することができる。焼成温度の範囲に特に制限はないが、焼成温度を上げ過ぎると第1集電体の電気抵抗が高くなってしまったり、溶融する虞があるため、通常40 ゚C乃至700 ゚C、より好ましくは40 ゚C乃至650 ゚Cである。また、焼成時間も特に制限はなく、通常10分乃至10時間程度である。焼成後、半導体微粒子から成る半導体層の表面積を増加させたり、半導体微粒子間のネッキングを高めることを目的として、例えば四塩化チタン水溶液を用いた化学メッキ処理や、三塩化チタン水溶液を用いたネッキング処理や、直径10nm以下の半導体超微粒子ゾルのディップ処理等を行ってもよい。グリーンシートの作製方法は、周知の方法とすればよい。半導体微粒子から成り、色素増感半導体から構成された半導体層色素増感半導体層において、半導体微粒子は、多くの色素を吸着することができるように、表面積の大きな粒子であることが好ましい。具体的には、半導体微粒子を第1集電体上に形成した状態での半導体層の表面積は、投影面積に対して1×101倍以上であることが好ましく、1×102倍以上であることがより好ましい。表面積の上限に特に制限はなく、通常、1×103倍程度である。半導体微粒子から成る半導体層は、一般に、その厚さが増加するほど、単位投影面積当たりの担持色素量が増加するため光の捕獲率が高くなるが、電子の拡散距離が増加するため、電荷再結合によるロスも大きくなる。従って、半導体層には好ましい厚さが存在し、その厚さは、一般的には1×107m乃至1×104mであり、1×106m乃至5×105mであることがより好ましく、3×106m乃至3×105mであることが特に好ましい。半導体層に担持吸着されて光増感剤として機能する色素として、可視光領域及び/又は赤外光領域に吸収を有する周知の種々の化合物を挙げることができ、有機色素、金属錯体色素等を使用することができる。有機色素として、例えば、アゾ系色素、キノン系色素、キノンイミン系色素、キナクリドン系色素、スクアリリウム系色素、シアニン系色素例えば、メロシアニン、キノシアニン、クリプトシアニン等、メロシアニン系色素、トリフェニルメタン系色素、キサンテン系色素例えば、ローダミンB、ローズベンガル、エオシン、エリスロシン等、ポリフィリン系色素、フタロシアニン系色素、クマリン系化合物、ペリレン系色素、インジゴ系色素、ナフタロシアニン系色素、アクリジン系色素、フェニルキサンテン系色素、アントラキノン系色素、塩基性染料例えば、フェノサフラニン、カプリブルー、チオシン、メチレンブルー等、ポルフィリン系化合物例えば、クロロフィル、亜鉛ポルフィリン、マグネシウムポルフィリン等を挙げることができる。金属錯体色素として、例えば、ルテニウムビピリジン系金属錯体色素、ルテニウムターピリジン系金属錯体色素、ルテニウムクォーターピリジン系金属錯体色素等のルテニウム系金属錯体色素を挙げることができる。これらの色素を2種類以上混合して用いてもよい。半導体層に色素を強固に担持吸着させるためには、色素分子中に、カルボキシ基、アルコキシ基、ヒドロキシ基、ヒドロキシアルキル基、スルホン酸基、エステル基、メルカプト基、ホスホニル基等のインターロック基を有するものが好ましく、これらの中でもカルボキシ基COOH基を有するものが特に好ましい。一般に、インターロック基は、半導体層を構成する材料の表面へ色素を吸着固定させる機能を有し、励起状態の色素と半導体層の伝導帯との間の電子移動を容易にする電気的結合を供給する。半導体層色素増感半導体層への色素の担持吸着方法に特に制限はなく、色素を、例えば、アルコール類、ニトリル類、ニトロメタン、ハロゲン化炭化水素、エーテル類、ジメチルスルホキシド、アミド類、N-メチルピロリドン、1,3-ジメチルイミダゾリジノン、3-メチルオキサゾリジノン、エステル類、炭酸エステル類、ケトン類、炭化水素、水等の溶媒に溶解させ、これに半導体層を浸漬する方法、色素を含む溶液を半導体層に塗布する方法を挙げることができる。また、酸性度の高い色素を用いる場合には、色素分子同士の会合を低減する目的で、デオキシコール酸等を添加してもよい。色素を担持させた後に、過剰に担持された色素の除去を促進する目的で、アミン類を用いて表面を処理してもよい。アミン類としては、ピリジン、4-tert-ブチルピリジン、ポリビニルピリジン等が挙げられ、これらが液体の場合、そのまま用いてもよいし、有機溶媒に溶解して用いてもよい。本開示において、触媒層は、電解質層中のI3イオン等の酸化型のレドックスイオンの還元反応を促進させ、充分な速度で行なわせる触媒能を有するものであればよく、例えば、白金Pt、カーボンC、ロジウムRh、ルテニウムRu、イリジウムIr等から成る層を挙げることができる。触媒層を形成する方法として、触媒又は触媒の前駆体を含む溶液を塗布あるいは印刷する湿式法や、スパッタリング法や真空蒸着法等のPVD法、各種のCVD法等の乾式法等を挙げることができる。本開示において、光電変換装置を製造するためには、グリーンシートと第1集電体との積層体を焼成することで、半導体層/第1集電体から成る第1積層構造体を得る一方、触媒層前駆体層焼成する前の触媒層と第2集電体との積層体を焼成することで、触媒層/第2集電体から成る第2積層構造体を得る。そして、第1基材と、第1積層構造体と、絶縁層と、第2積層構造体と、第2基材とを重ね合わせ、第1基材と第2基材とを外縁部において封止する。あるいは又、グリーンシートと第1集電体との積層体を焼成することで、半導体層/第1集電体から成る第1積層構造体を得る一方、第2基材上に第2集電体を形成することで第2集電体/第2基材から成る第2積層構造体を得る。そして、第1基材と、第1積層構造体と、絶縁層と、触媒層と、第2積層構造体とを重ね合わせ、第1基材と第2基材とを外縁部において封止する。あるいは又、グリーンシートと第1集電体との積層体を焼成することで、半導体層/第1集電体から成る第1積層構造体を得る。そして、第1基材と、第1積層構造体と、絶縁層と、触媒層と、第2集電体と、第2基材とを重ね合わせ、第1基材と第2基材とを外縁部において封止する。あるいは又、グリーンシートと第1集電体と絶縁層前駆体層焼成する前の絶縁層とを積層することでグリーンシート/第1集電体/絶縁層前駆体層から成る積層体を形成する一方、触媒層前駆体層と第2集電体とを積層することで触媒層前駆体層/第2集電体から成る積層体を形成する。そして、これらの積層体を焼成することで、第1積層構造体及び第2積層構造体を得た後、第1基材と、第1積層構造体と、第2積層構造体と、第2基材とを重ね合わせ、第1基材と第2基材とを外縁部において封止する。あるいは又、これらの積層体を積層した後、焼成することで、積層体焼成品を得る。そして、第1基材と、積層体焼成品と、第2基材とを重ね合わせ、第1基材と第2基材とを外縁部において封止する。あるいは又、グリーンシートと第1集電体と絶縁層前駆体層と触媒層前駆体層と第2集電体とを積層することで積層体を形成し、この積層体を焼成することで、積層体焼成品を得た後、第1基材と、積層体焼成品と、第2基材とを重ね合わせ、第1基材と第2基材とを外縁部において封止する。あるいは又、グリーンシートと第1集電体との積層体を焼成することで、半導体層/第1集電体から成る第1積層構造体を得る一方、絶縁層前駆体層と触媒層前駆体層と第2集電体との積層体を焼成することで、絶縁層/触媒層/第2集電体から成る第2積層構造体を得る。そして、第1基材と、第1積層構造体と、第2積層構造体と、第2基材とを重ね合わせ、第1基材と第2基材とを外縁部において封止する。光電変換装置は、その用途に応じて様々な形状、構造、構成に基づき作製すればよく、これらは特に限定されない。光電変換装置は、最も典型的には、太陽電池として用いられるが、その他、例えば感光センサー等に用いることもできる。また、光電変換装置を組み込む電子機器は、基本的にはどのようなものであってもよく、携帯型電子機器と据え置き型電子機器の双方を含み、例えば、携帯電話、モバイル機器、ロボット、パーソナルコンピュータ、車載機器、各種家庭電気製品等を挙げることができる。そして、これらの場合、光電変換装置は、例えば、これらの電子機器の電源として用いられる。実施例1は、本開示の第1の態様及び第2の態様に係る光電変換装置に関し、より具体的には、色素増感太陽電池に関する。実施例1の光電変換装置10Aの組立前の模式的な断面図を図1のAに示し、組立後の模式的な端面図を図1のBに示す。また、実施例1の光電変換装置の模式的な平面図、及び、図2のAの矢印B-Bに沿った模式的な断面図を、それぞれ、図2のA及びBに示し、第1集電体、半導体層及び第1リード部材を、第2基材側から眺めた模式的な平面図を図3に示し、第2集電体、触媒層及び第2リード部材を、第1基材側から眺めた模式的な平面図を図4に示す。実施例1、あるいは、後述する実施例2~実施例5、実施例8~実施例14の光電変換装置は、第1基材21及び第2基材22、並びに、第1基材21と第2基材22との間に、第1基材側から、順次、設けられた、半導体層31、第1集電体51、電解質層41、触媒層32、及び、第2集電体、を備えており、第1基材21と第2基材22とは外縁部において封止されており、第1集電体51は、多数の貫通孔が設けられた導電材料から成り、電解質層41は、電解質組成物42が含浸された絶縁層から成る。具体的には、透明基板から成り、太陽光を通過させる第1基材21は、厚さ約10μmのポリプロピレン/ポリエチレンテレフタレート/シリカ蒸着層/ポリプロピレンといったヒートシール層が積層されたガスバリア材料から構成されており、第2基材22は、金属箔ラミネート材料、具体的には、アルミニウムラミネートフィルムから構成されている。また、半導体層多孔質半導体層31は、ルテニウム系の色素であるZ991を担持したアナターゼ型のTiO2微粒子平均粒径:20nmの集合体から構成されており、触媒層32はカーボンCから構成されている。実施例1、あるいは、後述する実施例2~実施例14において、第1集電体51はステンレス鋼から作製された金網状材料から成り、金網状材料の表面には、腐食防止、漏れ電流の発生防止のために、チタンから成る表面処理層図示せずがイオンプレーティング法に基づき形成されている。具体的には、第1集電体51は、貫通孔目開きの大きさ26μm、貫通孔の形成ピッチ25μmの金網状材料より具体的には、ステンレス鋼から成り、直径25μmの線材が縦横に張られた、目開き26μmの所謂500メッシュの金網から作製されている。線材で四方が囲まれた空間が貫通孔に相当する。貫通孔の平面形状は、概ね矩形である。また、実施例1の光電変換装置10Aにおいて、第2集電体61も、多数の貫通孔が設けられた導電材料から成る。具体的には、第2集電体61として、第1集電体51と同じ材料を使用する。更には、実施例1の光電変換装置10Aにおいて、電解質層41は電解質組成物が含浸された絶縁層43から成る。ここで、絶縁層43は、具体的には、ヨウ化ナトリウム0.1モル、1-プロピル-2,3ジメチルイミダゾリウムヨウ化物0.6モル、ヨウ素0.05モル、tert-ブチルピリジン0.5モルのアセトニトリル溶液から成る電解質組成物42が含浸された、ポリエステルから成る不織布から構成されている。このように、電解質層41を電解質組成物が含浸された絶縁層43から構成することで、多数の貫通孔が設けられた導電材料から成る第1集電体51と第2集電体61との間で短絡が発生することを確実に防止することができるし、透明導電層を用いる必要が無く、第1集電体51の低抵抗化が可能となる。実施例1の光電変換装置10Aは、リード部材本体部第1リード部材本体部72及びリード部材延在部第1リード部材延在部73から構成され、導電材料片から成り、生成した電力を出力するためのリード部材第1リード部材71を更に備えている。そして、第1集電体51の外縁部に第1リード部材本体部72が取り付けられており、第1リード部材延在部73は光電変換装置10Aの外側に突出している。具体的には、第1集電体51は、第1集電体本体部52、及び、第1集電体本体部52から延在する第1集電体延在部53から構成されており、第1リード部材本体部72は第1集電体延在部53に溶接法に基づき取り付けられている。第1集電体51の平面形状は矩形であり、第1の方向に沿って延びる第1の辺51A及び第3の辺51C、並びに、第1の方向と直交する第2の方向に沿って延びる第2の辺51B及び第4の辺51Dを有し、第1集電体延在部53は第1の辺51Aに沿って位置する。また、実施例1の光電変換装置10Aは、第2リード部材本体部82及び第2リード部材延在部83から構成され、導電材料片から成り、生成した電力を出力するための第2リード部材81を更に備えており、第2集電体61の外縁部に第2リード部材本体部82が取り付けられており、第2リード部材延在部83は光電変換装置10Aの外側に突出している。第2集電体61は、具体的には、第2集電体本体部62、及び、第2集電体本体部62から延在する第2集電体延在部63から構成されており、第2リード部材本体部82は、第2集電体延在部63に溶接法に基づき取り付けられている。第2集電体61の平面形状は矩形であり、第1の方向に沿って延びる第1の辺61A及び第3の辺61C、並びに、第1の方向と直交する第2の方向に沿って延びる第2の辺61B及び第4の辺61Dを有し、第2集電体延在部63は第3の辺61Cに沿って位置する。尚、第2集電体61の第1の辺61A、第2の辺61B、第3の辺61C及び第4の辺61Dのそれぞれは、第1集電体51の第1の辺51A、第2の辺51B、第3の辺51C及び第4の辺51Dに対応している。しかも、第1リード部材71の射影像は、第2リード部材81の射影像と重なっていない。また、第1集電体本体部52と第2集電体本体部62とは重なり合うが、第1集電体延在部53と第2集電体延在部63とは重なっていない。しかも、第1リード部材延在部73及び第2リード部材延在部83は、光電変換装置10Aの同じ辺から外側に突出している。このような構造を採用することで、第1リード部材延在部73及び第2リード部材延在部83が短絡することが無いし、配線等の取り扱いが容易か、簡素化される。ここで、第1リード部材71及び第2リード部材81を構成する導電材料片は、具体的には、チタンTiの薄板から成る。そして、第1基材21と第2基材22とが封止されている部分において、第1基材21と第1リード部材71との間、及び、第2基材22と第1リード部材71との間に接着剤層54が配されている。同様に、第1基材21と第2基材22とが封止されている部分において、第1基材21と第2リード部材81との間、及び、第2基材22と第2リード部材81との間に接着剤層64が配されている。ここで、接着剤層54,64を構成する材料は、例えば、三菱化学株式会社製のモディック[登録商標]といったポリオフィン系接着性樹脂から成る。そして、これによって、光電変換装置の信頼性を一層向上させることができる。実施例1の光電変換装置10Aの製造にあっては、半導体層の前駆体である所謂グリーンシートを周知の方法で作製し、矩形形状の第1集電体51より具体的には、第1集電体本体部52であり、以下においても同様に矩形形状のグリーンシートを載置し、熱プレス機を用いてグリーンシートを加熱しながら第1集電体51に押し込み、グリーンシートと第1集電体51との密着性を高める。次いで、得られたグリーンシートと第1集電体51との積層体を焼成する。具体的には、グリーンシートを、空気中で、510 ゚C、0.5時間といった条件に基づき焼成する。こうして、第1集電体51より具体的には、第1集電体本体部52であり、以下においても同様と半導体層31とが一体となった半導体層/第1集電体から成る第1積層構造体を得るを得ることができる。そして、半導体層/第1集電体から成る第1積層構造体を得る前に、あるいは、得た後に、第1リード部材本体部72を第1集電体延在部53に、上述した方法に基づき取り付ける。また、実施例1の光電変換装置10Aにあっては、触媒層前駆体層と第2集電体との積層体を焼成することで、触媒層/第2集電体から成る第2積層構造体を得ることができる。具体的には、矩形形状を有する第2集電体61より具体的には、第2集電体本体部62であり、以下においても同様の上に、触媒層前駆体層を形成するためにカーボンペーストを印刷した後、カーボンペーストを、空気中で、450 ゚C、0.5時間といった条件に基づき焼成する。こうして、第2集電体61より具体的には、第2集電体本体部62であり、以下においても同様と触媒層32とが一体となった触媒層/第2集電体から成る第2積層構造体を得ることができる。そして、触媒層/第2集電体から成る第2積層構造体を得る前に、あるいは、得た後に、第2リード部材本体部82を第2集電体延在部63に、上述した方法に基づき取り付ける。そして、実施例1の光電変換装置10Aの組立にあっては、第1基材21と、半導体層/第1集電体から成る第1積層構造体と、不織布から成る絶縁層43と、触媒層/第2集電体から成る第2積層構造体と、第2基材22とを重ね合わせ、第1リード部材延在部73を外側に突出した状態とし、第2リード部材延在部83も外側に突出した状態とする。尚、接着剤層54,64を上述したとおりに配する。そして、第1基材21と第2基材22とを、それらの外縁部の三辺において、熱融着フィルムから成る封止材料23によって封止する貼り合わせる。その後、開放状態とされている残りの一辺から、電解質組成物42を不織布及び半導体層31に含浸させる。次いで、減圧下、この残りの一辺を封止材料23によって封止する。こうして、図1のBに示す光電変換装置10Aを得ることができる。以下に説明する実施例2~実施例5、実施例8~実施例14においても同様である。以上に説明した実施例1の光電変換装置10Aの製造方法を纏めると、グリーンシートと第1集電体との積層体を焼成することで、半導体層/第1集電体から成る第1積層構造体を得る一方、触媒層前駆体層焼成する前の触媒層と第2集電体との積層体を焼成することで、触媒層/第2集電体から成る第2積層構造体を得る。そして、第1基材と、第1積層構造体と、絶縁層と、第2積層構造体と、第2基材とを重ね合わせ、第1基材と第2基材とを外縁部において封止する。尚、光電変換装置の製造方法の纏めの説明においては、第1リード部材、第2リード部材の第1集電体延在部、第2集電体延在部への取付けの説明は省略した。以下の実施例において説明する光電変換装置の製造方法の纏めにおいても同様である。実施例1の光電変換装置において、第1集電体は多数の貫通孔が設けられた導電材料から成り、第1リード部材は導電材料片から成り、第1集電体の外縁部に第1リード部材本体部が取り付けられており、第1リード部材延在部が光電変換装置の外側に突出しているので、半導体層に接するメッシュ状の第1集電体から第1リード部材の一部を外部に適切に、且つ、確実に出すことができる。また、第2集電体も多数の貫通孔が設けられた導電材料から成り、第2リード部材は導電材料片から成り、第2集電体の外縁部に第2リード部材本体部が取り付けられており、第2リード部材延在部が光電変換装置の外側に突出しているので、メッシュ状の第2集電体から第2リード部材の一部を外部に適切に、且つ、確実に出すことができる。そして、以上の結果として、光電変換装置に高い信頼性を付与することができる。また、実施例1の光電変換装置において、電解質層は電解質組成物が含浸された絶縁層具体的には不織布から成るので、多数の貫通孔が設けられた導電材料から成る第1集電体と第2集電体との間で短絡が発生することを確実に防止することができる。しかも、透明導電層を用いる必要が無く、第1集電体の低抵抗化が可能である。また、第1基材及び第2基材を上述した材料から構成することで、光電変換装置の薄型化、フレキシブル化が可能となるし、光電変換装置の構成要素の樹脂化を図ることができる。更には、半導体層/第1集電体から成る第1積層構造体や、触媒層/第2集電体から成る第2積層構造体を、比較的高い焼成温度での焼成にて得ることができるので、高性能化を達成することができるし、第1集電体や第2集電体を上述した材料から構成することで、所謂ロールトゥーロール加工の適用が可能であるし、集電損失を少なくすることができる。実施例2は、実施例1の変形である。実施例2の光電変換装置10Bにあっては、模式的な端面図を図5のAに示すように、第1リード部材本体部72は、第1集電体延在部53の上面、及び、第1集電体延在部53の下面に取り付けられている。尚、上面とは第1基材に対向する面を指し、下面とは第2基材に対向する面を指す。具体的には、第1リード部材71は2つの導電材料片71A,71Bから構成されており、第1リード部材延在部73は、これらの2つの導電材料片71A,71Bが、例えば、溶接によって一体化されて構成されている。一方、第1リード部材本体部72においては、これらの2つの導電材料片71A,71Bによって第1集電体延在部53が挟まれた状態で、これらの2つの導電材料片71A,71Bは第1集電体延在部53に取り付けられている。また、第2リード部材本体部82は、第2集電体延在部63の上面、及び、第2集電体延在部63の下面に取り付けられている。具体的には、第2リード部材81は2つの導電材料片81A,81Bから構成されており、第2リード部材延在部83は、これらの2つの導電材料片81A,81Bが、例えば、溶接によって一体化されて構成されている。一方、第2リード部材本体部82においては、これらの2つの導電材料片81A,81Bによって第2集電体延在部63が挟まれた状態で、これらの2つの導電材料片81A,81Bは第2集電体延在部63に取り付けられている。あるいは又、模式的な端面図を図5のBに示し、第1リード部材71を展開したときの模式的な平面図を図5のCに示すように、第1リード部材71は、幅が広い第1リード部材本体部72と、幅が狭い第1リード部材延在部73から構成されており、第1リード部材本体部72は、第1集電体51の第1の辺51A、並びに、第1集電体延在部53の上面及び下面を覆うように、幅広の第1リード部材本体部72が折り曲げられて、第1集電体延在部53に取り付けられている。あるいは又、第2リード部材81を展開したときの模式的な平面図を図5のDに示すように、第2リード部材81は、幅が広い第2リード部材本体部82と、幅が狭い第2リード部材延在部83から構成されており、第2リード部材本体部82は、第2集電体61の第3の辺61C、並びに、第2集電体延在部63の上面及び下面を覆うように、幅広の第2リード部材本体部82が折り曲げられて、第2集電体延在部63に取り付けられている。以上のような構成、構造を採用することで、第1集電体延在部53への第1リード部材本体部72の取付け、第2集電体延在部63への第2リード部材本体部82の取付けを一層確実に行うことができる。以上の点を除き、実施例2の光電変換装置は、実施例1において説明した光電変換装置と同じ構成、構造とすることができるので、詳細な説明は省略する。実施例3は、実施例1あるいは実施例2の変形である。模式的な平面図を図6及び図7に示すように、例えば、実施例1の光電変換装置を変形した実施例3の光電変換装置10Cにあっては、第1集電体51の第2の辺51B及び第4の辺51Dは、ポリオフィン系接着性樹脂具体的には、三菱化学株式会社製のモディック[登録商標]から成る被覆層55で被覆されており、同様に、第2集電体61の第2の辺61B及び第4の辺61Dは、被覆層55と同様の被覆層65で被覆されている。そして、これによって、第1集電体51と第2集電体61との間における短絡発生を確実に防止することができる。被覆層55,65は、第2の辺51B,61B及び第4の辺51D,61Dを、上記の材料を浸漬するディップ法、あるいは、印刷法、ディスペンサを用いる方法等、任意の方法に基づき形成することができる。場合によっては、第1集電体51の第3の辺51C、第2集電体61の第1の辺61Aを被覆層55,65で被覆してもよい。尚、被覆層55,65を明示するために、被覆層55,65に斜線を付した。また、場合によっては、模式的な平面図を図8及び図9に示すように、被覆層55は、更に、第1集電体延在部53及び第1リード部材本体部72を被覆している構成とすることができるし、被覆層65は、更に、第2集電体延在部63及び第2リード部材本体部82を被覆している構成とすることができる。そして、これによって、光電変換装置の信頼性を一層向上させることができる。以上の点を除き、実施例3の光電変換装置は、実施例1あるいは実施例2において説明した光電変換装置と同じ構成、構造とすることができるので、詳細な説明は省略する。実施例4は、実施例1~実施例3の変形である。例えば、実施例1の光電変換装置を変形した実施例4の光電変換装置10Dにあっては、模式的な平面図を図10に示すように、第1集電体51の第2の辺51Bと第3の辺51Cの交わる部分及び第4の辺51Dと第3の辺51Cの交わる部分が、面取りされている。具体的には、第1集電体51の第2の辺51Bと第3の辺51Cの交わる部分及び第4の辺51Dと第3の辺51Cの交わる部分が、切り欠かれている。同様に、模式的な平面図を図11に示すように、第2集電体61の第2の辺61Bと第1の辺61Aの交わる部分及び第4の辺61Dと第1の辺61Aの交わる部分が、面取りされている。具体的には、第2集電体61の第2の辺61Bと第1の辺61Aの交わる部分及び第4の辺61Dと第1の辺61Aの交わる部分が、切り欠かれている。そして、これによっても、光電変換装置の信頼性を一層向上させることができる。以上の点を除き、実施例4の光電変換装置は、実施例1~実施例3において説明した光電変換装置と同じ構成、構造とすることができるので、詳細な説明は省略する。実施例5は、実施例1~実施例4の変形である。実施例5の光電変換装置10Eの組立前の模式的な断面図、及び、組立後の模式的な端面図を図12のA及びBに示すように、実施例5にあっては、第1基材21にヒートシール層24が設けられている。具体的には、第1基材21に二軸延伸したポリプロピレンCPPフィルムから成るヒートシール層24が積層されている。そして、第1基材21と第2基材22との外縁部は、ヒートシール層24によって封止される。また、ヒートシール層24を介して半導体層31を第1基材21に接着させることで、半導体層31と第1基材21との間に隙間が生じることが無くなり、半導体層31と第1基材21との間に電解質組成物が侵入することを防止できるし、入射光のロス発生、入射光の不所望の吸収発生を防止することができる。以上の点を除き、実施例5の光電変換装置は、実施例1~実施例4において説明した光電変換装置と同じ構成、構造とすることができるので、詳細な説明は省略する。実施例6は、本開示の第1の態様に係る光電変換装置の製造方法に関する。以下、第1基材等の模式的な断面図及び端面図である図13のA、3、図14を参照して、実施例6の光電変換装置の製造方法を説明するが、実施例6の光電変換装置の製造方法によって最終的に得られる光電変換装置は、実施例5において説明した光電変換装置10Eと概ね同じ構成、構造を有する。[工程-600]実施例6の光電変換装置の製造方法にあっては、先ず、光電変換装置集合体を得る。ここで、光電変換装置集合体は、第1基材121及び第2基材124、並びに、第1基材121と第2基材124との間に、第1基材側から、順次、設けられた、半導体層31、第1集電体51、電解質層41、触媒層32、及び、第2集電体61、を備え、リード部材本体部第1リード部材本体部72及びリード部材延在部第1リード部材延在部73から構成され、導電材料片から成り、生成した電力を出力するためのリード部材第1リード部材71を更に備えており、第1集電体51は、多数の貫通孔が設けられた導電材料から成り、第1集電体51の外縁部、具体的には、第1集電体51の第1集電体延在部53に第1リード部材本体部72が取り付けられている。より具体的には、図23に概念図を示すように、所謂ロールトゥーロール加工法によって、ロール状の所謂500メッシュの金網から成る第1集電体に、イオンプレーティング法に基づき、チタンから成る表面処理層図示せずを連続的に形成する。尚、金網として、実施例1において説明した金網と同じ金網を使用した。次いで、ロール状の第1集電体の第1集電体本体部にロール状のグリーンシートを連続して載置し、熱ロールプレス機を用いてグリーンシートを加熱しながらロール状の第1集電体に押し込み、ロール状のグリーンシートとロール状の第1集電体との密着性を高める。次いで、得られたグリーンシートと第1集電体とのロール状の積層体を、連続炉において焼成する。こうして、第1集電体51より具体的には、第1集電体本体部52と半導体層31とがロール状で一体となった半導体層/第1集電体から成る第1積層構造体を得ることができる。その後、半導体層31に色素を含浸させる。次いで、ロール状の第1積層構造体を矩形形状に切断する。そして、第1集電体延在部53に第1リード部材本体部72を溶接法に基づき取り付ける。一方、ロール状の第2集電体の第2集電体本体部の上に、触媒層前駆体層を形成するためにカーボンペーストを印刷した後、カーボンペーストを連続炉において焼成する。こうして、第2集電体61より具体的には、第2集電体本体部62と触媒層32とが一体となった触媒層/第2集電体から成る第2積層構造体を得ることができる。そして、第2積層構造体を矩形形状に切断した後、第2リード部材本体部82を第2集電体延在部63に溶接法に基づき取り付ける。また、二軸延伸したポリプロピレンCPPフィルムから成るヒートシール層122を備えた第1基材121、及び、実施例1において説明した金属箔ラミネート材料から成る第2基材124を、第1基材121の一辺と第2基材124の一辺とにおいて、ヒートシール層122を介して接合しておく図13のA参照。尚、第1基材121として、実施例1において説明した第1基材21と同じ材料を使用した。ヒートシール層122を第1基材121だけでなく、第2基材124に配してもよい。[工程-610]そして、光電変換装置集合体が間に挟まれ、且つ、第1リード部材延在部73が外側に突出するように、第1基材121と第2基材124とを折り畳み、第1基材121と第2基材124との外縁部をヒートシール層122によって封止する。具体的には、第1リード部材が取り付けられた矩形形状の半導体層/第1集電体から成る第1積層構造体の半導体層31をヒートシール層122を介して第1基材121に接着する図13のB参照。次いで、第1積層構造体と、第2リード部材が取り付けられた矩形形状の第2積層構造体とを、第1リード部材延在部73及び第2リード部材延在部83が外側に突出するように、第1基材121と第2基材124との間に挟み込み、更には、第1基材121と第2基材124とが封止される部分において、第1基材121と第1リード部材71との間、及び、第2基材124と第1リード部材71との間に接着剤層54が配され、同様に、第1基材121と第2リード部材81との間、及び、第2基材124と第2リード部材81との間に接着剤層64が配されている。ここで、接着剤層54,64を構成する材料は、例えば、三菱化学株式会社製のモディック[登録商標]といったポリオフィン系接着性樹脂から成る。そして、第1基材121と第2基材124とを、それらの外縁部の対向する二辺において、ヒートシール層122によって封止する貼り合わせる。そして、開放状態とされている残りの一辺から、電解質組成物42を不織布及び半導体層31に含浸させる。次いで、減圧下、この残りの一辺をヒートシール層122によって封止する。こうして、図14に示す光電変換装置10Eを得ることができる。実施例6あるいは後述する実施例7の光電変換装置の製造方法にあっては、第1基材と第2基材とを予め一体化しておき、光電変換装置集合体が間に挟まれ、且つ、リード部材延在部第1リード部材延在部が外側に突出するように、第1基材と第2基材とを折り畳み、第1基材と第2基材との外縁部をヒートシール層によって封止するので、簡素なプロセスにて光電変換装置を製造することができる。尚、実施例6あるいは後述する実施例7の光電変換装置の製造方法において、実施例1~実施例4にて説明した光電変換装置を製造できることは云うまでもない。実施例7は、本開示の第2の態様に係る光電変換装置の製造方法に関する。以下、第1基材等の模式的な断面図である図15のAを参照して、実施例7の光電変換装置の製造方法を説明するが、実施例7の光電変換装置の製造方法によって最終的に得られる光電変換装置10E’も、実施例5において説明した光電変換装置10Eと概ね同じ構成、構造を有する。[工程-700]実施例7の光電変換装置の製造方法にあっては、先ず、実施例6の[工程-600]と同様の工程を実行する。[工程-710]一方、ヒートシール層222を備えた第1基材221、及び、第2基材224であって、第1基材221及び第2基材は連続して設けられており、第1基材221には半導体層31に光を入射させるための窓部225が設けられており、窓部225は透明なプラスチックフィルム又はプラスチックシート窓部閉鎖部材によって閉鎖されているところの第1基材221及び第2基材224を準備する図15のA参照。具体的には、実施例1において説明した同じ金属箔ラミネート材料から成る第1基材221及び第2基材224は一体であり、第1基材221及び第2基材224にはヒートシール層222が備えられている。尚、ヒートシール層222として、実施例6において説明したヒートシール層222と同じ材料を使用した。そして、第1基材221に相当する部分に打ち抜き加工を施し、窓部225を設ける。次いで、窓部225を、ポリエチレン、ポリプロピレン、シクロオレフィンポリマー等のポリオレフィン樹脂や、ポリエチレンテレフタレート等のポリエステル樹脂といった透明フィルム、あるいは、これらのプラスチックフィルム又はプラスチックシート上にガスバリア性を高めるバリア層が形成されたものから成る窓部閉鎖部材223でヒートシール層図示せずを介して閉鎖する。具体的には、窓部225よりも大きな窓部閉鎖部材223で窓部225を覆うように金属箔ラミネート材料の第1基材221に相当する部分の上に窓部閉鎖部材223を置き、窓部閉鎖部材223の外周部を金属箔ラミネート材料にヒートシール層を介して接着する。[工程-720]次いで、光電変換装置集合体が間に挟まれ、第1リード部材延在部73が外側に突出し、且つ、窓部225の下方に半導体層31が位置するように、第1基材221と第2基材224とを折り畳み、第1基材221と第2基材224との外縁部をヒートシール層222によって封止する。具体的には、実質的に、実施例6の[工程-610]と同様の工程を実行すればよい。尚、図15のBに組立前の模式的な断面図を示すように、実施例7の光電変換装置の変形例10Eにあっては、ヒートシール層222を備えた第1基材221、及び、第2基材224であって、第1基材221及び第2基材は連続して設けられており、第1基材221には半導体層に光を入射させるための窓部225が設けられており、窓部は窓部閉鎖部材具体的には、第1基材221によって閉鎖されているところの第1基材221及び第2基材224を準備してもよい。具体的には、連続した透明なプラスチックフィルムから成る第1基材221及び第2基材224の上に、窓部225に相当する部分を覆うマスク層図示せずを周知の方法に基づき形成する。次いで、スパッタリング法に基づき、SiO2層及びアルミニウム層の2層SiO2層が第1基材221と接するから成るガスバリア層226を第1基材221、第2基材224及びマスク層上に形成する。その後、マスク層を除去する。こうして、所謂リフトオフ法に基づき、第1基材221及び第2基材224を得ることができる。次いで、全面にヒートシール層222を形成する。こうして、第1基材221及び第2基材224の上に、ガスバリア層226及びヒートシール層122が積層された領域、並びに、第1基材221の上方に、窓部225及びヒートシール層122が形成された領域を得ることができる。そして、このような第1基材221及び第2基材224を用いて、[工程-700]及び[工程-720]を実行すればよい。実施例8は、実施例1~実施例7の変形である。実施例1~実施例7にあっては、第2集電体61を多数の貫通孔が設けられた導電材料から構成した。一方、実施例8の光電変換装置10Fにあっては、組立前の模式的な断面図を図16に示すように、第2集電体66は導電材料層から成る。具体的には、第2集電体66はチタン箔から成る。チタン箔上にカーボンペーストを印刷した後、カーボンペーストを、空気中で、450 ゚C、0.5時間といった条件に基づき焼成する。このような焼成条件では、チタン箔は大幅に酸化されることはない。こうして、第2集電体66と触媒層32とが一体となった触媒層/第2集電体第2積層構造体を得ることができる。そして、実施例1~実施例7において説明したと同様の方法で、実施例8の光電変換装置10Fを組み立てればよい。尚、第2集電体66は、例えば、櫛歯状にパターニングされていてもよいし、何らパターニングされていなくともよい。場合によっては、予めシート状の触媒層32を形成しておき、第2基材22と対向する触媒層32の面に第2集電体66を形成してもよい。あるいは又、触媒層32と対向する第2基材22の面に第2集電体66を形成してもよい。即ち、第2基材上に第2集電体を形成することで第2集電体/第2基材から成る第2積層構造体を得てもよい。云い換えれば、グリーンシートと第1集電体との積層体を焼成することで、半導体層/第1集電体から成る第1積層構造体を得る一方、第2基材の上に第2集電体を形成することで第2集電体/第2基材から成る第2積層構造体を得た。次いで、第1基材と、第1積層構造体と、絶縁層と、触媒層と、第2積層構造体とを重ね合わせ、第1基材と第2基材とを外縁部において封止してもよい。あるいは又、予めシート状の触媒層32を形成しておき、第2基材22と対向する触媒層32の面に第2集電体66の一部を形成し、併せて、触媒層32と対向する第2基材22の面にも第2集電体66の一部を形成してもよい。あるいは又、予めシート状の触媒層32及びシート状の第2集電体66を形成しておいてもよい。尚、以下の説明において、これらの形態を、便宜上、実施例8の変形例と呼ぶ。実施例9も、実施例1~実施例7の変形である。組立前の模式的な断面図を図17のAに示すように、実施例9の光電変換装置10Gにおいて、絶縁層44は、実施例1において説明した電解質組成物42が含浸された酸化チタン層から構成されている。この点を除き、実施例9の光電変換装置10Gは、実施例1~実施例7において説明した光電変換装置10Aと同じ構成、構造を有するので、詳細な説明は省略する。実施例9の光電変換装置10Gにあっては、半導体層の前駆体である所謂グリーンシートを周知の方法で作製し、グリーンシートを第1集電体51に載置し、熱プレス機を用いてグリーンシートを加熱しながら第1集電体51に押し込み、グリーンシートと第1集電体51との密着性を高める。また、触媒層32と対向する第1集電体51の面上の酸化チタン層絶縁層前駆体層を印刷法にて形成する。こうして、グリーンシート/第1集電体/絶縁層前駆体層から成る積層体を形成することができる。一方、第2集電体61の上にカーボンペーストを印刷することで、カーボンペーストから成る触媒層前駆体層/第2集電体から成る積層体を形成することができる。そして、これらの積層体を積層し、空気中で、450 ゚C、0.5時間といった条件に基づき焼成し、半導体層/第1集電体/絶縁層/触媒層/第2集電体の積層構造体を得る。そして、実施例1~実施例7において説明したと同様の方法で、実施例9の光電変換装置10Gを組み立てればよい。実施例9にあっては、半導体層/第1集電体/絶縁層/触媒層/第2集電体の積層構造を得るので、取り扱いが容易となり、光電変換装置の組立の簡素化を図ることができる。以上に説明した実施例9の光電変換装置10Gの製造方法を纏めると、グリーンシートと第1集電体と絶縁層前駆体層焼成する前の絶縁層とを積層することでグリーンシート/第1集電体/絶縁層前駆体層から成る積層体を形成する一方、触媒層前駆体層と第2集電体とを積層することで触媒層前駆体層/第2集電体から成る積層体を形成する。そして、これらの積層体を積層し、焼成し、半導体層/第1集電体/絶縁層/触媒層/第2集電体の積層構造体を得た後、第1基材とこの積層構造体と第2基材とを重ね合わせ、第1基材と第2基材とを外縁部において封止する。実施例10は、実施例9の変形である。実施例9にあっては、第2集電体61を多数の貫通孔が設けられた導電材料から構成した。一方、実施例10の光電変換装置10Hにあっては、組立前の模式的な断面図を図17のBに示すように、第2集電体66は導電材料層から成る。具体的には、実施例10にあっては、第2集電体66は、実施例8と同様に、第2集電体66はチタン箔から成る。そして、チタン箔上にカーボンペーストを印刷することで、触媒層前駆体層/第2集電体から成る積層体を得ることができる。そして、グリーンシート/第1集電体/絶縁層前駆体層から成る積層体と触媒層前駆体層/第2集電体から成る積層体とを積層し、実施例9と同様にして、但し、焼成条件を、空気中で、450 ゚C、0.5時間として、焼成を行う。その後、実施例9において説明したと同様の方法で、実施例10の光電変換装置10Hを組み立てればよい。尚、実施例8の変形例を実施例9に適用することもできる。以上に説明した実施例10の光電変換装置10Hの製造方法を纏めると、グリーンシートと第1集電体と絶縁層前駆体層と触媒層前駆体層と第2集電体とを積層することでグリーンシート/第1集電体/絶縁層前駆体層/触媒層前駆体層/第2集電体から成る積層体を形成した後、焼成し、半導体層/第1集電体/絶縁層/触媒層/第2集電体の積層構造体を得た後、第1基材とこの積層構造体と第2基材とを重ね合わせ、第1基材と第2基材とを外縁部において封止する。実施例11も、実施例1~実施例7の変形である。光電変換装置の組立前の模式的な断面図を図18のAに示し、組立後の模式的な端面図を図18のBに示すように、実施例11の光電変換装置10Jにあっては、光電変換装置の組立時、第1集電体51と対向する触媒層32の面に、酸化チタンから成る絶縁層44を設ける。この点を除き、実施例11の光電変換装置10Jは、実施例1~実施例7において説明した光電変換装置10Aと同じ構成、構造を有するので、詳細な説明は省略する。実施例11の光電変換装置10Jの組立にあっては、例えば、実施例1と同様にして、第1集電体51と半導体層31とが一体となった半導体層/第1集電体から成る第1積層構造体を得る。一方、第2集電体61の一方の面上にカーボンペーストを印刷し、カーボンペーストの上に絶縁層44を印刷することで、絶縁層前駆体層/触媒層前駆体層/第2集電体から成る積層体を形成することができる。そして、触媒層前駆体層及び絶縁層前駆体層を、空気中で、450 ゚C、0.5時間といった条件に基づき焼成する。即ち、絶縁層前駆体層と触媒層前駆体層と第2集電体との積層体を焼成することで、第2集電体61と触媒層32と絶縁層44とが一体となった絶縁層/触媒層/第2集電体から成る第2積層構造体を得ることができる。そして、実施例11の光電変換装置10Jの組立にあっては、第1基材21と、第1積層構造体と、第2積層構造体と、第2基材22とを重ね合わせ、実施例1~実施例7において説明したと同様の方法で、第1基材21と第2基材22とを外縁部において封止する。こうして、図18のBに示す光電変換装置10Jを得ることができる。尚、絶縁層44と第1集電体51との間に空間を設けるために、図示しないスペーサを配してもよい。以上に説明した実施例11の光電変換装置10Jの製造方法を纏めると、グリーンシートと第1集電体との積層体を焼成することで、半導体層/第1集電体から成る第1積層構造体を得る一方、絶縁層前駆体層と触媒層前駆体層と第2集電体との積層体を焼成することで、絶縁層/触媒層/第2集電体から成る第2積層構造体を得る。そして、第1基材と、第1積層構造体と、第2積層構造体と、第2基材とを重ね合わせ、第1基材と第2基材とを外縁部において封止する。実施例12は、実施例11の変形である。図19に組立前の模式的な断面図を示すように、実施例12にあっては、電解質層41は、不織布から成る絶縁層43便宜上、第1の絶縁層43と呼ぶ、及び、酸化チタンから成る絶縁層44便宜上、第2の絶縁層44と呼ぶの積層構造から構成されている。第1の絶縁層43は第1集電体51と接しており、第2の絶縁層44は触媒層32上に形成されている。以上の点を除き、実施例12の光電変換装置10Kは、実施例11において説明した光電変換装置10Jと同じ構成、構造を有するので、詳細な説明は省略する。実施例12にあっては、電解質層41を第1の絶縁層43及び第2の絶縁層44の2層構造とするので、より高い信頼性を達成することができる。実施例11あるいは実施例12における第2集電体を、多数の貫通孔が設けられた導電材料の代わりに、実施例8と同様に、チタン箔から成る第2集電体66とすることもできる。例えば、実施例11において、チタン箔上にカーボンペーストを印刷した後、実施例8と同様にして、但し、焼成条件を、空気中で、450 ゚C、0.5時間とする。そして、実施例11において説明したと同様の方法で光電変換装置を組み立てればよい。尚、実施例8の変形例を実施例11あるいは実施例12に適用することもできる。実施例13も、実施例1~実施例7の変形である。光電変換装置の組立前の模式的な断面図を図20のAに示し、組立後の模式的な端面図を図20のBに示すように、実施例13の光電変換装置10Lにあっては、光電変換装置の組立時、触媒層32と対向する第1集電体51の面に酸化チタンから成る絶縁層44を設ける。この点を除き、実施例13の光電変換装置10Lは、実施例1~実施例7において説明した光電変換装置10Aと同じ構成、構造を有するので、詳細な説明は省略する。実施例13の光電変換装置10Lの組立にあっては、半導体層の前駆体である所謂グリーンシートを周知の方法で作製し、グリーンシートを第1集電体51に載置し、熱プレス機を用いてグリーンシートを加熱しながら第1集電体51に押し込み、グリーンシートと第1集電体51との密着性を高める。また、触媒層32と対向する第1集電体51の面に絶縁層44を印刷法に基づき形成する。こうして、グリーンシートと第1集電体51と絶縁層前駆体との積層体グリーンシート/第1集電体/絶縁層前駆体から成る積層体を形成することができる。次いで、グリーンシート及び絶縁層前駆体層を、空気中で、510 ゚C、0.5時間といった条件に基づき焼成することで、半導体層31と第1集電体51と絶縁層44とが一体となった半導体層/第1集電体/絶縁層から成る第1積層構造体を得ることができる。尚、第1集電体の両面のそれぞれに半導体層及び絶縁層が形成されているので、半導体層/第1集電体/絶縁層から成る第1積層構造体に反りが発生し難い。一方、第2集電体61の一方の面上にカーボンペーストを印刷し、実施例1と同様にしてカーボンペーストを焼成することで、即ち、触媒層前駆体層と第2集電体との積層体を焼成することで、第2集電体61と触媒層32とが一体となった触媒層/第2集電体から成る第2積層構造体を得ることができる。場合によっては、グリーンシート/第1集電体/絶縁層前駆体/触媒層前駆体の積層体を焼成した後、触媒層に第2集電体を設けてもよい。そして、実施例13の光電変換装置10Lの組立にあっては、第1基材21と、第1積層構造体と、第2積層構造体と、第2基材22とを重ね合わせ、実施例1~実施例7において説明したと同様の方法で、第1基材21と第2基材22とを外縁部において封止する。こうして、図20のBに示す光電変換装置10Lを得ることができる。尚、絶縁層44と触媒層32との間に空間を設けるために、図示しないスペーサを配してもよい。以上に説明した実施例13の光電変換装置10Lの製造方法を纏めると、グリーンシートと第1集電体と絶縁層前駆体との積層体を焼成することで、半導体層/第1集電体/絶縁層から成る第1積層構造体を得る一方、触媒層前駆体層と第2集電体との積層体を焼成することで、触媒層/第2集電体から成る第2積層構造体を得る。そして、第1基材と、第1積層構造体と、第2積層構造体と、第2基材とを重ね合わせ、第1基材と第2基材とを外縁部において封止する。実施例14は、実施例13の変形である。組立前の模式的な断面図を図21に示すように、実施例14にあっては、実施例12と同様に、電解質層41は、不織布から成る絶縁層43第1の絶縁層43、及び、酸化チタンから成る絶縁層44第2の絶縁層44の積層構造から構成されている。第2の絶縁層44は第1集電体51の触媒層32と対向する面上に形成されており、第1の絶縁層43は触媒層32と接している。以上の点を除き、実施例14の光電変換装置10Mは、実施例13において説明した光電変換装置10Lと同じ構成、構造を有するので、詳細な説明は省略する。実施例14にあっては、電解質層41を第1の絶縁層43及び第2の絶縁層44の2層構造とするので、より高い信頼性を達成することができる。実施例13あるいは実施例14における第2集電体を、多数の貫通孔が設けられた導電材料の代わりに、実施例8と同様に、チタン箔から成る第2集電体66とすることもできる。例えば、実施例13において、チタン箔上にカーボンペーストを印刷した後、実施例8と同様にして、但し、焼成条件を、空気中で、450 ゚C、0.5時間とする。そして、実施例13において説明したと同様の方法で光電変換装置を組み立てればよい。尚、実施例8の変形例を実施例13あるいは実施例14に適用することもできる。以上、本開示の光電変換装置を好ましい実施例に基づき説明したが、本開示はこれらの実施例に限定されるものではない。実施例にて説明した光電変換装置の構成、構造、用いた材料や仕様等は例示であり、適宜、選択、変更することができる。また、実施例において説明した光電変換装置の製造方法も例示であり、適宜、変更することができる。実施例1~実施例7にあっては、本開示の第1の態様に係る光電変換装置と、本開示の第2の態様に係る光電変換装置とを併せて適用した光電変換装置を説明したが、本開示の第1の態様に係る光電変換装置、及び、本開示の第2の態様に係る光電変換装置を、独立して適用した光電変換装置とすることができることは云うまでもない。実施例にあっては、第1リード部材を専ら第1集電体の下面に配したが、第1集電体の上面に配してもよい。また、第2リード部材を専ら第2集電体の上面に配したが、第2集電体の下面に配してもよい。また、例えば、図22のAに実施例1の光電変換装置の変形例10A’の組立前の模式的な断面図を示すように、第1集電体51の外縁部にリード部材本体部第1リード部材本体部72を取り付けてもよい。尚、図22のAに示す例にあっては、リード部材本体部第1リード部材本体部72は半導体層31で覆われている。あるいは又、図22のBに実施例1の光電変換装置の変形例10Aの組立前の模式的な断面図を示すように、第2集電体61の外縁部にリード部材本体部第2リード部材本体部82を取り付けてもよい。尚、図22のBに示す例にあっては、リード部材本体部第2リード部材本体部82は触媒層32で覆われている。更には、実施例1の光電変換装置の変形例10A’と変形例10Aとを組み合わせることもできることは云うまでもない。"